СПОСОБ ПОЛУЧЕНИЯ ФТОРИДНЫХ СТЕКОЛ С ШИРОКИМ ИК ДИАПАЗОНОМ ПРОПУСКАНИЯ
METHOD OF PRODUCING FLUORIDE GLASS WITH WIDE INFRARED TRANSMISSION BAND

Изобретение относится к технологии получения фторидных хлор- и бромсодержащих стекол с широким ИК-диапазоном пропускания. Фторидные стекла - стекла на основе фторидов тяжелых металлов - характеризуются более широким диапазоном ИК-пропускания по сравнению с оксидными стеклами и в связи с этим представляют большой интерес для ИК-фотоники, в частности, стекла с пониженным содержанием гидроксильной группы и кислорода, не имеющие полос поглощения в ИК- диапазоне, являются перспективным материалом для лазеров ИК-диапазона вследствие их повышенной прозрачности.
4
3
7
Известен способ получения фторцирконатных стекол путем плавления шихты [RU 2102346], включающей фториды бария, редкоземельного элемента и фтористое соединение циркония, гомогенизации расплава и охлаждения, отличающийся тем, что с целью повышения производительности способа и качества стекла в качестве фтористого соединения циркония используют фторцирконат аммония (NH)ZrF.
Недостатком стекол, полученных по данному способу, является ограничение края ИК-пропускания значением 7,2 мкм.
3
2
2
3
Известно стекло, прозрачное в ИК-области спектра [RU 2250880], включающее InF и BaF и ZnF, отличающееся тем, что оно дополнительно содержит 2,5÷40 мол.% BiF. Стекло характеризуется краем пропускания до 9 мкм, однако из примера реализации указанного изобретения очевидно, что, в первую очередь, из-за гигроскопичности фторида висмута стекло в своем составе содержит как гидроксильные группы, так и кислород, что приводит к ухудшению прозрачности.
4
2
3
3
Расширение диапазона ИК-пропускания стекол возможно также путем частичного замещения анионов фтора более тяжелыми анионами хлора и катионов циркония и алюминия более тяжелыми катионами гафния и индия [Л.Н. Дмитрук, С.Х. Батыгов, Л.В Моисеева, О.Б. Петрова, М.Н. Бреховских, В.А. Федоров. Синтез и свойства стекол на основе галогенидов тяжелых металлов // Неорган. материалы. 2007. Т.43. №7. С.887-890]. Например, ИК-край пропускания фторцирконатных стекол типа ZBLAN (ZrF·BaF·LaF·AlF·NaF) лежит в области 7,2 мкм, а в стеклах с частичным замещением фтора на хлор (атомное соотношение Cl/F=1/7) в области 8,5 мкм. По этой причине подобные стекла перспективны для применения в ИК-оптике, в частности, активированные РЗЭ стекла являются перспективным материалом для лазеров ИК- диапазона из-за малых релаксационных потерь.
-
Известные способы получения фторидных стекол с частичным замещением фтора на хлор [Ch Yu, J. Zhang, G. Wanga, Zh. Jiang. Effects of chloride substitution on the chemical and physical properties and the crystallization behavior in heavy metal fluoride glasses // J. Alloys and Compounds. 2008. V.461. No.1-2. P.378-381] и с частичным замещением фтора на бром [Hu X., MacFarlane D.R., Newman P., Edgar A. High Br content nano-crystallized transparent fluorozirconate glasses // J. Non-Cryst. Solids. 2003. V.326-327. P.177-183] заключаются в плавлении смеси исходных фторидов с добавлением хлоридов или бромидов в платиновых, стеклоуглеродных или графитовых тиглях при температуре примерно на 200÷300°C выше температуры плавления стекла с последующим литьем расплава в нагретую до температуры стеклования металлическую форму и охлаждения расплава в форме. Процесс синтеза и литья проводится в инертной среде в перчаточном боксе.
Способы получения фторидных стекол по известной боксовой технологии приняты нами за прототип.
2
2
2
Существенным недостатком этих способов является значительная концентрация гидроксильной группы и кислорода, что приводит к появлению сильной полосы поглощения в ИК-спектре с максимумом на длине волны λ=2,9 мкм. Это происходит как из-за гигроскопичности исходных хлоридов и бромидов, так и за счет высокой химической активности содержащих хлор и бром расплавов к кислородсодержащим примесям (HO, O, CO), сорбированными шихтой, и стенками аппаратуры, в частности тигля.
Второй недостаток известных способов связан с тем, что хлориды бария и бромиды натрия, которые входят в состав стекла, легколетучи, в связи с чем при синтезе расплав обедняется хлором или бромом в результате интенсивного испарения указанных хлоридов и бромидов. Это приводит к снижению концентрации хлора и брома в стекле и неконтролируемому изменению состава и свойств стекол.
Изобретение направлено на разработку способа получения фторидных хлор- и бромсодержащих стекол с минимальной концентрацией кислородсодержащих примесей, поглощающих в ИК-диапазоне, и с одновременным предотвращением испарения тяжелых галогенов в процессе синтеза.
Предлагаемое техническое решение проиллюстрировано Фиг., на которой представлено аппаратурное оформление способа: а) - на стадии плавления шихты; б) - на стадия стеклования, где: 1 - углеродный тигель; 2 - ампула из кварцевого стекла; 3 - графитовая пробка; 4 - металлическая литьевая форма; 5 - направляющий шток литьевой формы; 6 - герметизирующий фторопластовый фланец; 7 - штуцеры во фланце для подачи и вывода инертного газа; 8 и 9 - нагреватели двухзонной печи сопротивления.
4
2
2
3
3
3
2
Технический результат достигается тем, что предложен способ получения фторидных стекол с широким ИК-диапазоном пропускания, характеризующихся малой концентрацией кислородсодержащих примесей, заключающийся в плавлении шихты из исходных компонентов в инертной атмосфере в платиновом или углеродном тигле с последующим выливанием расплава в металлическую литьевой форму, нагретую до температуры стеклования, и охлаждении расплава в форме, отличающийся тем, что в шихту из смеси галогенидов, выбранных из ряда: HfF; BaF; BaCl; LaF; AlF; InF; NaF; NaBr дополнительно вводят 2÷3 мол.% предварительно высушенного при температуре до 100°C гидрофторида бария BaF·2HF, шихту загружают в тигель 1, тигель помещают в ампулу из кварцевого стекла 2, нагревают в токе инертного газа до температуры разложения гидрофторида и выдерживают в течение 20÷40 мин, после фторирования сорбированных тиглем и шихтой кислородсодержащих примесей тигель неплотно накрывают графитовой пробкой 3, а зазор между пробкой и стенкой тигля заполняют порошком предварительно синтезированного стекла того же состава, после чего в верхней части ампулы соосно с тиглем размещают металлическую литьевую форму 4 с направляющим штоком 5, выходящим за края ампулы, и расширенной частью канала, обращенной к тиглю, ампулу герметизируют сверху фторопластовым фланцем 6, снабженным штуцерами 7 для подачи и вывода инертного газа, а также уплотненным отверстием для вывода штока литьевой формы, ампулу через штуцеры во фланце промывают инертным газом и помещают в двухзонную печь сопротивления для раздельного нагревания тигля 9 и литьевой формы 8, тигель нагревают со скоростью до 30°/мин до температуры на 250÷350°C выше температуры плавления шихты и выдерживается при этой температуре в течение 30÷50 минут, после чего температуру тигля снижают на 120÷160°C, а форму, находящуюся в верхней части ампулы, нагревают во второй зоне печи сопротивления до температуры на 35÷45°C ниже температуры стеклования, затем форму с помощью штока опускают и прижимают к тиглю, что приводит к повышению температуры формы на 30÷40°C и ее приближению к температуре стеклования вследствие теплопередачи от тигля, далее ампулу вынимают из печи и переворачивают на 180°, что приводит к выпадению графитовой пробки из тигля в расширенную часть формы и перетеканию расплава из тигля в канал литьевой формы без контакта с окружающей тигель и форму газовой средой, наконец расплав охлаждают и полученное стекло извлекают из формы.
Важно, что верхнюю часть графитовой пробки выполняют ребристой.
Целесообразно, что расплав в канале формы охлаждают со скоростью 20÷30°C/мин.
Возможно, что температуру тигля и литьевой формы контролируют двумя хромель-алюмелевыми термопарами, вводимыми через фланец.
2
Сущность предлагаемого технического решения заключается в том, что хлорид и бромид в составе шихты присутствуют в виде относительно менее летучих BaCl и NaBr, синтез проводят в тигле, герметизированном слоем расплава стекла в зазоре между стенками тигля и пробкой и удерживаемым в этом зазоре силой поверхностного натяжения с последующим сочленением тигля с литьевой формой, удалением пробки и выливанием расплава в форму без контакта расплава с окружающей тигель и форму газовой средой. Для удаления сорбированных шихтой и стенками тигля кислородсодержащих сорбированных газов проводят предварительную низкотемпературную термообработку шихты и тигля фтористым водородом, выделяющимся в результате разложения вводимого в шихту гидрофторида бария в концентрации 1÷3 мол.%. Выбор концентраций вводимого в шихту гидрофторида бария обусловлен как его достаточностью для фторирования сорбированных кислородсодержащих примесей, так и необходимостью компенсировать изменения состава стекол из-за частичного испарения хлорида бария и бромида натрия при 200°C - температуре разложения гидрофторида.
Ниже приведены примеры достижения технического результата при использовании заявляемого способа получения фторидных стекол. Примеры иллюстрируют, но не ограничивают применение предложенного способа.
Предлагаемое изобретение поясняется Фиг. а) и б). Синтез проводился в графитовом тигле 1 с пиролитическим углеродным покрытием. Тигель, снабженный графитовой пробкой 3 помещали в ампулу 2 из кварцевого стекла. В верхней части ампулы соосно с тиглем закрепляли латунную литьевую форму 4 с направляющим штоком 5. Ампула герметизировалась сверху фторопластовым фланцем 6 и помещалась в двухзонную печь сопротивления с нагревателями 8 и 9 для раздельного нагревания формы и тигля. Через штуцера 7 во фланце 6 в ампулу подавался и выводился инертный газ. Температура тигля и формы контролировалась двумя хромель-алюмелевыми термопарами (не показаны), введенными через фланец 6.
4
2
3
3
Пример 1. Синтез фторидхлоридного стекла из шихты состава 57HfF·20BaCl·4LaF·3InF·16NaF. Температура стеклования синтезируемого стекла - 205°C, температура кристаллизации - 308°C, температура плавления - 425°C.
2
4
2
2
3
3
В шихту массой 20 г вводили 2,0 мол.% предварительно высушенного при температуре 100°C гидрофторида бария BaF·2HF. В графитовый тигель с пиролитическим покрытием с внутренним диаметром 10 и длиной 80 мм загружали шихту и тигель помещали в ампулу из кварцевого стекла и нагревали в токе аргона до 200°C и выдерживали в течение 30 мин. Затем тигель накрывали пробкой и зазор между пробкой и тиглем заполняли порошком стекла того же состава. Ширина зазора составляла 0,3÷0,5 мм. В верхней части ампулы соосно с тиглем устанавливали латунную литьевую форму с направляющим штоком, выходящим за края ампулы, с диаметром канала 5 мм и внутренним диаметром расширенной части 20 мм, причем расширенной частью канала, обращенной к тиглю, ампулу герметизировали сверху фторопластовым фланцем и помещали в двухзонную печь сопротивления. Тигель нагревали со скоростью 30°/мин до температуры 740°C и выдерживали при этой температуре в течение 40 минут. После этого температуру тигля снижали до 600°C. Литьевую форму, находящуюся в верхней части ампулы, нагревали до температуры 170°C. Кварцевую ампулу извлекали из печи и переворачивали на 180 градусов. Расплав в зазоре при температуре 600°C маловязкий, поэтому при повороте ампулы пробка выпадала из тигля в расширенную часть формы, не перекрывая полностью канал формы, расплав из тигля перетекал в форму и заполнял канал формы. После охлаждения со скоростью 15°C/мин стеклянный стержень состава 57HfF·18BaCl·2BaF·4LaF·3InF·16NaF, диаметром 5 мм и длиной 50 мм извлекался из формы.
Коэффициент поглощения на λ=2,9 мкм составил 0,005.
4
2
3
3
3
Пример 2. Синтез фторидхлоридного стекла из шихты состава 56HfF·20BaCl·3LaF·2AlF·InF·18NaF. Температура стеклования синтезируемого стекла - 210°C, температура кристаллизации - 308°C, температура плавления - 425°C.
4
2
2
3
3
3
В шихту вводили 2,5 мол.% гидрофторида бария. Синтез проводили в условиях, аналогичных Примеру 1. Получали стекло состава 56HfF-17,5BaCl·2,5BaF·3LaF·2AlF·InF·18NaF.
Коэффициент поглощения на λ=2,9 мкм составил 0,008.
4
2
2
3
3
Пример 3. Синтез фторидхлоридбромидного стекла из шихты состава 61HfF·11BaF·11BaCl·4LaF·3InF·10NaBr. Температура стеклования синтезируемого стекла - 249°C, температура кристаллизации - 351°C, температура плавления - 432°C.
4
2
2
3
3
В шихту вводили 3,0 мол.% гидрофторида бария. Синтез проводили в условиях, аналогичных Примеру 1, с тем отличием, что литьевую форму, находящуюся в верхней части ампулы, нагревали до температуры 210°C, а после заполнения расплавом канала литьевой формы, форму охлаждали со скоростью 20°C/мин. Получали стекло состава 60HfF·14BaF·9BaCl·4LaF·3InF·8NaBr·2NaF.
Коэффициент поглощения на λ=2,9 мкм составил 0,006.
Эффективность предлагаемого способа проверялась путем определения концентрации хлора и брома в стеклах рентгеноспектральным анализом и коэффициентов поглощения в максимуме поглощения гидроксильной группы (2,9 мкм) на ИК-спектрах пропускания стекол. Результаты для фторидных хлорсодержащих и бромсодержащих стекол приведены в Таблице: «Соотношение C1/F, коэффициент поглощения на λ=2,9 мкм в стеклах, синтезированных по предложенному способу и по прототипу».
Таблица.
Стекло, полученное по:
Состав шихты
Соотношение Cl/F, (Cl+Br)/F в шихте в стекле
Коэффициент поглощения на λ=2,9 мкм,
Состав стекла
примеру 1
57HfF<sub>4</sub>·20BaCl<sub>2</sub>·4LaF<sub>3</sub>·3InF<sub>3</sub>·16NaF
1/7
57HfP<sub>4</sub>·18BaCl<sub>2</sub>·2BaF<sub>2</sub>·4LaF<sub>3</sub>·3InF<sub>3</sub>·16NaF
1/7,5
0,005
прототипу
57HfF<sub>4</sub>·20BaCl<sub>2</sub>·4LaF<sub>3</sub>·3InF<sub>3</sub>·16NaF
1/7
55HfF<sub>4</sub>·14BaCl<sub>2</sub>·7BaF<sub>2</sub>·4LaF<sub>3</sub>·3InF<sub>3</sub>·17NaF
1/10
0,025
примеру 2
56HfF<sub>4</sub>·20BaCl<sub>2</sub>·3LaF<sub>3</sub>·2AlF<sub>3</sub>·InF<sub>3</sub>·18NaF
1/6,5
56HfF<sub>4</sub>·17,5BaCl<sub>2</sub>·2,5BaF<sub>2</sub>·3LaF3·2AlF<sub>3</sub>·InF<sub>3</sub>·18NaF
1/8
0,008
прототипу
56HfF<sub>4</sub>·20BaCl<sub>2</sub>·3LaF<sub>3</sub>·2AlF<sub>3</sub>·InF<sub>3</sub>·18NaF
1/6,5
54HfF<sub>4</sub>·14BaCl<sub>2</sub>·7BaF<sub>2</sub>·3LaF<sub>3</sub>·2AlF<sub>3</sub>·InF<sub>3</sub>·19NaF
1/9,5
0,035
примеру 3
61HfF<sub>4</sub>·11BaF<sub>2</sub>·11BaCl<sub>2</sub>·4LaF<sub>3</sub>·3InF<sub>3</sub>·10NaBr
1/9
60HfF<sub>4</sub>·14BaF<sub>2</sub>·9BaCl<sub>2</sub>·4LaF<sub>3</sub>·3InF<sub>3</sub>·8NaBr·2NaF
1/10
0,006
прототипу
61HfF<sub>4</sub>·11BaF<sub>2</sub>·11BaCl<sub>2</sub>·4LaF<sub>3</sub>·3InF<sub>3</sub>·10NaBr
1/9
59HfF<sub>4</sub>·16BaF<sub>2</sub>·7BaCl<sub>2</sub>·4LaF<sub>3</sub>·3InF<sub>3</sub>·5NaBr·6NaF
1/16
0,030
Приведенные результаты указывают на значительное снижение концентрации гидроксильной группы в стекле, полученном в соответствии с предлагаемым изобретением.
Предложенный способ позволяет получить фторидные хлор- или бромсодержащие стекла с малой концентрацией поглощающих в ИК- диапазоне кислородсодержащих примесей и одновременно исключить испарения тяжелых галогенов, т.е. предотвратить неконтролируемые изменения состава стекол в процессе синтеза.